Brevet FR2575758A1 — publié le 19860711

PERFECTIONNEMENTS APPORTES AUX MELANGES LIQUIDES OU SEMI-LIQUIDES INHIBANT LE FEU ET AYANT DES PROPRIETES BACTERICIDES, ANTI-CORROSIVES, IMPERMEABILISANTES ET THERMO-- REFRACTAIRES. La demanderesse possède des informations sur les procédés développés en divers endroits du monde comme les Etats-Unis, la Grande-Bretagne, l'Allemagne et d'autres pays, pour traiter séparément divers matériaux en leur donnant les qualités qu'offre le MCPM (Matériau Couvrant de Protection Maximum), comme cela a été le cas avec les bateaux, les traverses et les poteaux en contact avec le sol, qui sont traités avec des produits à base de créosote, de charbon ou de hêtre, afin de leur conférer des propriétés bactéricides contre les organismes qui adhèrent habituellement au bois en le détériorant, tels que les crustacés limnoria et les mollusques de Banbia et Teredo entre autres. De plus, divers maté- riaux ont été traités avec des produits retardant le feu, mais la demanderes- se n'a connaissance d'aucun ayant les caractéristiques d'inhibiteur de feu, lorsqu'ils sont appliqués sur des surfaces comme celles de coques de navire qui, en raison des conditions climatiques, physiques, chimiques et biologiques difficiles auxquelles elles sont exposées, représentent un véritable défi à relever. De plus il faut prendre en considération également la grande dépense que représentent le risque et les sinistres parmi ceux qui sont exposés dans ce mémoire, en cas d'absence de protection adaptée, même si ceci résulte de la somme de solutions partielles qui, dans certains cas, ne réussissent pas à couvrir la totalité ou la majorité de tels risques comme la corrosion, la détérioration des matériaux et l'inflammabilité entre autres. C'est pour cette raison que pour répondre au problème posé, le MCPM (Matériau Couvrant de Protection Maximum), représente, jour après jour, une option dans la solution d'une série de besoins existants, dans le cadre de la productivité, de l'économie et de la sécurité dans les sociétés des diverses latitudes de la planète. DEVELOPPEMENT La principale fonction du produit objet de l'invention est celle d'un inhibiteur du feu, ce que l'on obtient au moyen de deux mécanismes fondamentaux: premièrement, étant donné que par ses composants, la couche de MCPM appliquée sur une surface de matériau (X) forme une barrière réfractaire réelle qui empêche les températures élevées compatibles avec celles des flammes du feu, qui oscillent autour de 2000 C alors que celles atteintes par le produit (couche de MCPM) oscillent autour de 60 C, il est évident que la température se trouve très en dessous de celle de l'inté- rieur d'une flamme. Deuxièmement, l'autre mécanisme a pour objet de restreindre l'introduction de l'oxygène dans la couche de MCPM, ce qui est obtenu par la formation de cristaux dans les espaces intermoléculaires de la couche de MCPM et, par la formation d'une pellicule polymère sous l'effet de la chaleur, qui s'oppose à l'introduction de l'air nécessaire pour la combustion appropriée, réduisant celle-ci ainsi à une valeur minimum. Les autres propriétés du MCPM sont des propriétés inhérentes à celles que possède le produit à la fin du mélange de ses composants qui réagissent entre eux. COMPOSES ET PROCEDE N COMPOSES QUANTITES 1 Charbon végétal 500 g 2 Sable siliceux 500 g 3 Bentonite 250 g 4 Oxyde de zinc 500 g Borax 50 g 6 Argile réfractaire 200 g 7 Carbonate de calcium 150 g 8 Béton réfractaire 235 g 9 Sulfate d'ammonium 150 g Monophosphate de sodium 200 g Il Huile de lin 750 ml 12 Essence sans plomb 750 ml Stade I On mélange les composés à sec de I à l0 , en broyant le charbon végétal ainsi que le sable siliceux, jusqu'aux mailles d'un tamis optimum pour l'application désirée, - selon les spécifications auxquelles le produit est destiné - telle que la peinture ou le blanc de-Tirol (sorte de crépi). Stade 2 Au mélange sec précédent, on ajoute l'huile de lin (750 mi), de façon que tous les composants soient intégrés au mélange et de façon que celui-ci soit le plus homogène possible. Stade 3 Au mélange précédent on ajoute 750 mI d'essence sans plomb en l'incorporant au mélange. Résultat final On obtient, dans le cas de la peinture, un liquide présentant une épaisse consistance originellement de couleur grise, avec une densité de 40 Baumé. Dans le cas du blanc de Tirol, sa couleur ne varie pas, bien que sa consistance soit supérieure à celle du mélange précédent, tout en étant plutôt semi-liquide. APPLICATION La peinture donne un rendement de 10 à 12 m2 -de surface avec une épaisseur de 15 microns; dans le cas du blanc de Tirol, le rendement est de 3 à 4 m2 avec I cm d'épaisseur. Le poids des objets se trouvera augmenté, en appliquant le produit (MCPM), d'un pourcentage supérieur, lorsque celui-ci est frais, au pourcentage après séchage. C'est - ainsi qu'un morceau de bois de contreplaqué de 15 x 15 cm x 3 mm, ayant un poids original de 65 g, dont le poids a augmenté de 23% environ (80 g) avec la couche de MCPM humide, se trouve finale- ment augmenté d'environ 15,3 % (75 g) après séchage. La durée du séchage dépend des caractéristiques de l'objet sur lequel le MCPM est appliqué, le temps moyen étant de 72 heures; cette durée pourra être réduite en ajoutant au produit terminé, et un peu avant l'application, 250 ml de diluant par litre de produit, en incorporant bien les deux préparations. Ceci réduit d'environ 50% la durée du séchage. Le produit peut être appliqué comme une peinture avec un pinceau de soie ou un pistolet à air comprimé (par vaporisation) ou comme le blanc de Tirol dans le cas correspondant. Il faut noter qu'aucune des propriétés de ce produit ne sera définitive tant que celui-ci ne sera pas parfaitement séché après application. MATERIAUX SUR LESQUELS LES APPLICATIONS PEUVENT ETRE EFFECTUEES Le MCPM peut pratiquement être appliqué sur n'importe quelle surface et son utilisation dépend dans beaucoup de cas de l'imagination créative de ceux qui l'emploient, en prenant également en considération le fait que le MCPM modifie l'apparence physique et dans beaucoup de cas l'esthétique des objets sur lesquels s'effectue l'application. On indique ci-après certains des matériaux sur lesquels l'applica- tion peut être effectuée: - Tous les types de bois ou d'agglomérés Caoutchouc mousse - Verre - Toutes les catégories de matières plastiques et les emballages conçus en matières plastiques - Les polystyrènes, les faux-plafonds en polyuréthane - Fibres de verre - Argiles, briques, ciment - Tout type de métal (y compris pour recouvrir l'intérieur des carrosseries des automobiles). AVANTAGES ALEATOIRES - Il augmente la résistance de certains matériaux comme dans le cas du bois en le protégeant contre les éclatements jusqu'à 30% environ. - Il diminue la corrosion au minimum. - Il évite la détérioration de certains matériaux sur lesquels certains organismes, tels que des bactéries, peuvent adhérer, en agissant comme bactéricide. - Son coflt de fabrication est relativement faible. - Les composés sont obtenus et sont produits dans le pays. EXEMPLES EXEMPLE 1 Sur un morceau de bois de contreplaqué de 15 cm x 15 cm x 3 mm, on applique à la façon d'une peinture avec un pinceau de soie sur l'une des faces du bois une couche de MCPM d'environ 3 microns d'épais- seur, on laisse sécher pendant 72 heures dans les conditions ambiantes, après quoi on l'expose à une flamme directe de 2000 C sur la couche de MCPM, sans qu'il se produise de flamme quelconque après 7 minutes d'expo- sition. EXEMPLE 2 On prend un morceau de bois de contreplaqué de 20 cm x 20 cm x 3cm, en lui appliquant sur toute la surface (les deux faces et tous les côtés) une couche de MCPM (à la manière d'une peinture) de 3 microns environ et on le laisse sécher pendant 72 heures, on l'introduit ensuite dans un four électrique à une température de 3000 F pendant 5 heures, sans que ne se produise aucune flamme, et sans que le bois se trouve carbo- nisé. REVENDICATIONS 1 ) - Perfectionnement apporté à un mélange liquide ou semi-liquide pour enduction qui inhibe le feu et possédant des propriétés de bactéricide, d'anticorrosif, d'imperméabilisant et thermo-réfractaires, Caractérisé par le fait que ledit mélange contient du charbon végétal, du sable siliceux, de la bentonite, de l'oxyde de zinc, de l'argile réfractaire, du carbonate de calcium, du béton réfractaire, du monophosphate de sodium, du sulfate d'ammonium, du borax, de l'huile de lin et de l'es- sence sans plomb. 2 ) - Perfectionnement apporté au mélange pour enduction confor- me à la revendication 1, Caractérisé par le fait qu'elle contient, en poids, des valeurs approximativement égales de charbon de bois, de sable de silice et d'oxyde de zinc et, par rapport respectivement à la quantité totale de tous les constituants solides du mélange, environ 5 à 10% en poids respectivement de bentonite, d'argile réfractaire, de carbonate de calcium, du ciment réfrac- taire, du phosphate de sodium monobasique et du sulfate d'ammonium, ainsi qu'environ 1 à 2 % en poids de borax et par le fait que la teneur du mélan- ge en huile de lin et en essence sans plomb constitue environ 15 à 25 % du poids total de tous les constituants solides du mélange. 3 ) - Perfectionnement apporté au mélange conforme à la revendi- cation 1 ou 2, Caractérisé par le fait qu'il contient: 400 à 600 et de préférence environ 500 parties en poids de charbon de bois, 400 à 600 et de préférence environ 500 parties en poids de sable de silice, 200 à 300 et de préférence environ 250 parties en poids de bentonite, 400 à 600 et de préférence environ 500 parties en poids d'oxyde de zinc, 40 à 60 et de préférence environ 50 parties en poids du borax, 150 à 250 et de préférence environ parties en poids d'argile réfractaire, 120 à 180 et de préférence environ parties en poids de carbonate de calcium, 200 à 270 et de préférence environ 235 parties en poids de ciment réfractaire, 150 à 250 et de préfé- rence environ 200 parties en poids de phosphate de sodium monobasique, à 180 et de préférence environ 150 parties en poids de sulfate d'am- monium ainsi qu'environ 600 à 900 et de préférence environ 750 parties en poids d'huile de lin et d'essence sans plomb. 40) - Perfectionnement apporté à un mélange liquide ou semi-liquide qui inhibe le feu et possède des propriétés de bactéricide, d'anticorrosif, d'imperméabilisant et thermo-réfractaire, selon l'ensemble des revendications 1 et 3, Caractérisé par le fait que dans un premier temps on mélange à sec les constituants solides de préférence à des températures entre 1 et 10 C, et que l'on introduit ensuite dans le mélange les constituants li- quides. ) - Perfectionnement apporté à un mélange liquide ou semi-liquide qui inhibe le feu et possède des propriétés de bactéricide, d'anticorrosif, d'imperméabilisant et thermo-réfractaires, selon la revendica- tion 4, Caractérisé par le fait que le charbon végétal ainsi que le sable siliceux sont broyés pour obtenir les dimensions de maille optimum pour l'application désirée, suivant les spécifications des matériaux auxquels ledit mélange est destiné, soit d'une consistance liquide telle que la peinture, soit semi-liquide comme le blanc de Tirol. ) - Perfectionnement apporté à un mélange liquide ou semi-liquide qui inhibe le feu et possédant des propriétés de bactéricide, d'anticorrosif, d'imperméabilisant et thermo-réfractaires, selon la revendica- tion 5, Caractérisé par le fait que ledit mélange, de consistance liquide, a une densité de 40 Baumé, et une densité supérieure lorsque l'on choisit un état semi-liquide comme le blanc de Tirol (sorte de crépi). 7 ) - Perfectionnement apporté à un mélange liquide ou semi-liquide qui inhibe le feu et possédant des propriétés de bactéricide, d'anticorrosif, d'imperméabilisant et réfractaires, selon la revendication 6, Caractérisé par le fait que ledit mélange, lorsqu'on lui ajoute du diluant, de préférence 250 ml par litre de mélange prépare, a un temps de séchage réduit d'environ 50%. 8 ) - Enduction ignifuge applicable sur du bois, du métal, du verre, des matières plastiques ou des matières minérales et fabriquée selon l'ensemble des revendications précédentes, Caractérisée par ce qu'elle est constituée par un mélange chimi- quement fixé de charbon de bois, de sable de silice, de bentonite, d'oxyde de zinc, d'argile réfractaire, de phosphate de sodium monobasique, de sulfate d'ammonium, de borax et d'huile de lin séchée. 9 ) - Enduction ignifuge conforme à la revendication 8, Caractérisée par le fait que dans ce mélange sont contenues, en poids, des quantités approximativement égales du charbon de bois, du sable de silice et de l'oxyde de zinc, en outre par rapport à la quantité totale detous les constituants solides du mélange respectivement environ à 10 % en poids de bentonite, d'argile réfractaire, de carbonate de calcium, de ciment réfractaire, de phosphate de sodium monobasique et de sulfate dt'ammonium et environ 1 à 2 % en poids de borax et par le fait que la teneur en huile de lin fixée par séchage constitue entre 10 et 25 % en poids de la quantité totale de tous les autres constituants.